СПОСОБ ТЕРМОКОНВЕРСИИ НЕФТЯНЫХ ОСТАТКОВ

1. Способ термоконверсии нефтяных остатков, включающий нагрев сырья в печи, его коксование в реакторе при повышенной температуре и давлении, вывод дистиллятных продуктов из реактора с последующим их разделением в ректификационной колонне, вывод целевых продуктов и стадии подготовки реактора к коксованию, отличающийся тем, что целевыми продуктами являются дробьевидный и электродный кокс, получаемые одновременно на одной установке, а цикл процесса включает стадию коксования в режиме получения дробьевидного кокса, стадию подготовки реактора к коксованию в режиме получения электродного кокса, стадию коксования в режиме получения электродного кокса и стадию подготовки реактора к коксованию в режиме получения дробьевидного кокса, которые проводят последовательно в одном и том же реакторе с последующим переводом вышеупомянутых стадий во второй реактор, затем цикл процесса повторяют.
2. Способ по п.1, отличающийся тем, что стадию коксования в режиме получения дробьевидного кокса проводят при температуре 505-530°C, давлении 0,2 МПа в течение 6-8 ч.
3. Способ по п.1, отличающийся тем, что стадия подготовки реактора к коксованию в режиме получения электродного кокса включает операцию пропаривания дробьевидного кокса водяным паром, открытие шиберов, выгрузку дробьевидного кокса, закрытие шиберов, прогрев и опрессовку реактора водяным паром и переключение реакторов.
4. Способ по п.1, отличающийся тем, что стадию подготовки к коксованию в режиме получения электродного кокса проводят в течение 5 ч.
5. Способ по п.1, отличающийся тем, что стадию коксования в режиме получения электродного кокса проводят при температуре 460-495°C, давлении 0,3 МПа в течение 18 ч.
6. Способ по п.1, отличающийся тем, что стадия подготовки реактора к коксованию в режиме получения дробьевидного кокса включает операцию пропаривания электродного кокса водяным паром, охлаждение кокса водой, удаление воды из реактора, открытие шиберов, выгрузку электродного кокса, закрытие шиберов, прогрев и опрессовку реактора водяным паром, прогрев реактора парами коксования, переключение реакторов.
7. Способ по п.1, отличающийся тем, что стадию подготовки к коксованию в режиме получения дробьевидного кокса проводят в течение 18 ч.